(57)【要約】本発明は、ニトリル基およびアミド基で置換された芳香族ジアミンと芳香族二価酸化合物を含む単量体を重合して得られる新規なポリアミド重合体およびその紡糸ドープ、並びにそれを用いた成形品に関する。本発明の新規なポリアミド重合体を用いた繊維、特に本発明の重合体を紡糸して得られる繊維は、高強度、高弾力性を有し、多様な産業分野に適用可能である。【選択図】図１
2016518495.tif 000002
【特許請求の範囲】
【請求項１】
（ａ）下記化学式１から選択される１種または２種以上の芳香族ジアミンと、
（ｂ）下記化学式２から選択される１種または２種以上の芳香族ジアミンと、
（ｃ）下記化学式３から選択される１種または２種以上の芳香族二価有機酸誘導体単量体と、を含んで重合されるポリアミド重合体。
［化学式１］
Ｈ２Ｎ−Ａｒ１（ＣＯＮＨ２）ａ−ＮＨ２
［化学式２］
Ｈ２Ｎ−Ａｒ２（ＣＮ）ｂ−ＮＨ２
［化学式３］
Ｘ−ＣＯ−Ａｒ３−ＣＯ−Ｘ
（上記化学式中、Ａｒ１、Ａｒ２、およびＡｒ３は、互いに独立して、Ｃ６〜Ｃ３４の置換または非置換の芳香族基または−Ａｒ４−Ｚ−Ａｒ５−であり、前記Ａｒ４およびＡｒ５は、Ｃ６〜Ｃ３４の置換または非置換の芳香族基であり、前記Ｚは、単一結合、−Ｃ（Ｏ）ＮＨ−、−ＮＨ−Ｃ（Ｏ）−、−ＣＯ−、−ＣＯＯ−、−ＳＯ２−、−ＳＯ−、またはＣ１〜Ｃ１０の置換または非置換の直鎖または分枝状のアルキレン基であり、Ｘは、ヒドロキシ、ハロゲン、またはＣ１〜Ｃ４から選択されるアルコキシ基であり、前記ａおよびｂは、互いに独立して、１〜４から選択される整数である。）
【請求項２】
前記化学式１の−ＣＯＮＨ２置換体の少なくとも１つ以上は、化学式１の芳香族ジアミン単量体の一級アミン基のオルト位に置換されている、請求項１に記載のポリアミド重合体。
【請求項３】
前記化学式１および化学式２は、０．００１〜５０モル％：９９．９９〜５０モル％の比で重合される、請求項１に記載のポリアミド重合体。
【請求項４】
前記ジアミン単量体は、化学式１および化学式２の単量体１モルに対して、前記ＣＮまたは−ＣＯＮＨ２置換基の両方を有さないジアミン単量体０．０１〜０．５モル比をさらに含む、請求項３に記載のポリアミド重合体。
【請求項５】
前記化学式１の−ＣＯＮＨ２置換体を有する芳香族ジアミン単量体が、下記構造式から選択される何れか１つ以上である、請求項２に記載のポリアミド重合体。
【化１】
2016518495.tif 000015
（前記Ａは、−Ｈ、−Ｃｌ、−Ｂｒ、−Ｉ、−ＮＯ２、−ＣＮ、または炭素数１〜４のアルキルまたはアルコキシ基であり、Ｂは、−ＣＯ−、−Ｃ（Ｏ）ＮＨ−、−ＮＨ−Ｃ（Ｏ）−、−ＣＯＯ−、−ＳＯ２−、−ＳＯ−、またはＣ１〜Ｃ１０の直鎖または分枝状のアルキレン基である。）
【請求項６】
前記化学式２のニトリル基を有する芳香族ジアミン単量体が、下記構造の化合物から選択される何れか１つである、請求項１に記載のポリアミド重合体。
【化２】
2016518495.tif 000016
（前記Ａは、−Ｈ、−Ｃｌ、−Ｂｒ、−Ｉ、−ＮＯ２、−ＣＮ、−ＣＯＮＨ２、または炭素数１〜４のアルキルまたはアルコキシ基であり、Ｂは、−ＣＯ−、−Ｃ（Ｏ）ＮＨ−、−ＮＨ−Ｃ（Ｏ）−、−ＣＯＯ−、−ＳＯ２−、−ＳＯ−、またはＣ１〜Ｃ４の直鎖または分枝状のアルキレン基である。）
【請求項７】
前記化学式３の芳香族有機二価酸誘導体単量体は、テレフタル酸、Ｃ１〜Ｃ４のテレフタレートまたはテレフタロイルハライドから選択される、請求項１に記載のポリアミド重合体。
【請求項８】
前記重合体はキナゾロン基を含む、請求項１に記載のポリアミド重合体。
【化３】
2016518495.tif 000017
【請求項９】
前記重合体は下記化学式５で表される重合体であって、ｌまたはｍは、モル分率であって、ｌ：ｍ＝０．００１〜５０モル％：９９．９９〜５０モル％であり、重量平均分子量が１万〜１５００万である、請求項１に記載のポリアミド重合体。
【化４】
2016518495.tif 000018
【請求項１０】
前記ポリアミドは、ｌ＋ｎ：ｍ＝０．００１〜５０モル％：９９．９９〜５０モル％であり、重量平均分子量が１万〜１５００万である下記化学式６のキナゾロン基を含む、請求項１に記載のポリアミド重合体。
【化５】
2016518495.tif 000019
（ｌ、ｎ、およびｍはモル分率である。）
【請求項１１】
請求項１から１０の何れか一項に記載のポリアミド共重合体を含む、紡糸ドープ組成物。
【請求項１２】
無機塩、３級アミン、またはこれらの混合物を含む、請求項１１に記載の紡糸ドープ組成物。
【請求項１３】
前記無機塩は、アルカリ金属炭酸塩、アルカリ金属酸化物、アルカリ金属水酸化物、アルカリ金属水素化物、アルカリ土類金属炭酸塩、アルカリ土類金属酸化物、アルカリ土類金属水素化物、アルカリ土類金属水酸化物の少なくとも何れか１つである、請求項１２に記載の紡糸ドープ組成物。
【請求項１４】
前記無機塩がＬｉ２ＣＯ３である、請求項１３に記載の紡糸ドープ組成物。
【請求項１５】
ポリアミド重合体５〜３０ｗｔ％を含む、請求項１１に記載の紡糸ドープ組成物。
【請求項１６】
請求項１１に記載の紡糸ドープを紡糸して製造される、ポリアミド繊維。
【請求項１７】
（ａ）下記化学式１および化学式２を含むジアミン単量体溶液を製造する段階と、
（ｂ）前記溶液に下記化学式３を含む有機二価酸誘導体単量体を投入して重合する段階と、を含んで製造される、ポリアミド重合体の製造方法。
［化学式１］
Ｈ２Ｎ−Ａｒ１（ＣＯＮＨ２）ａ−ＮＨ２
［化学式２］
Ｈ２Ｎ−Ａｒ２（ＣＮ）ｂ−ＮＨ２
［化学式３］
Ｘ−ＣＯ−Ａｒ３−ＣＯ−Ｘ
（上記化学式中、Ａｒ１、Ａｒ２、およびＡｒ３は、互いに独立して、Ｃ６〜Ｃ３４の置換または非置換の芳香族基または−Ａｒ４−Ｚ−Ａｒ５−であり、前記Ａｒ４およびＡｒ５は、Ｃ６〜Ｃ３４の置換または非置換の芳香族基であり、前記Ｚは、単一結合、−Ｃ（Ｏ）ＮＨ−、−ＮＨ−Ｃ（Ｏ）−、−ＣＯ−、−ＣＯＯ−、−ＳＯ２−、−ＳＯ−、またはＣ１〜Ｃ１０の置換または非置換の直鎖または分枝状のアルキレン基であり、Ｘは、ヒドロキシ、ハロゲン、またはＣ１〜Ｃ４から選択されるアルコキシ基であり、前記ａおよびｂは、互いに独立して、１〜４から選択される整数である。）
【請求項１８】
前記溶液製造段階で、−５０〜３０℃に冷却する段階をさらに含む、請求項１７に記載のポリアミド重合体の製造方法。
【請求項１９】
（ａ）下記化学式１および化学式２を含むジアミン単量体の溶液を製造する段階と、
（ｂ）前記溶液に、下記化学式３を含む有機二価酸誘導体単量体を投入して重合する段階と、
（ｃ）前記重合段階後、重合体に、アルカリ金属炭酸塩、アルカリ金属酸化物、アルカリ金属水素化物、アルカリ金属水酸化物、アルカリ土類金属炭酸塩、アルカリ土類金属水素化物、アルカリ土類金属酸化物、またはアルカリ土類金属水酸化物から選択される何れか１つ以上の無機塩、３級アミン、またはこれらの混合物を投入して紡糸ドープを製造する段階と、を含んで製造される、紡糸ドープ組成物の製造方法。
［化学式１］
Ｈ２Ｎ−Ａｒ１（ＣＯＮＨ２）ａ−ＮＨ２
［化学式２］
Ｈ２Ｎ−Ａｒ２（ＣＮ）ｂ−ＮＨ２
［化学式３］
Ｘ−ＣＯ−Ａｒ３−ＣＯ−Ｘ
（上記化学式中、Ａｒ１、Ａｒ２、およびＡｒ３は、互いに独立して、Ｃ６〜Ｃ３４の置換または非置換の芳香族基または−Ａｒ４−Ｚ−Ａｒ５−であり、前記Ａｒ４およびＡｒ５は、Ｃ６〜Ｃ３４の置換または非置換の芳香族基であり、前記Ｚは、単一結合、−Ｃ（Ｏ）ＮＨ−、−ＮＨ−Ｃ（Ｏ）−、−ＣＯ−、−ＣＯＯ−、−ＳＯ２−、−ＳＯ−、またはＣ１〜Ｃ１０の置換または非置換の直鎖または分枝状のアルキレン基であり、Ｘは、ヒドロキシ、ハロゲン、またはＣ１〜Ｃ４から選択されるアルコキシ基であり、前記ａおよびｂは、互いに独立して、１〜４から選択される整数である。）
【請求項２０】
前記３級アミン、無機塩、またはこれらの混合物を重合段階で投入して重合する、請求項１９に記載の紡糸ドープ組成物の製造方法。
【請求項２１】
前記混合段階で使用する溶媒は、Ｎ，Ｎ‐ジメチルアセトアミド（ＤＭＡｃ）、Ｎ‐メチル‐２‐ピロリドン（ＮＭＰ）、ヘキサメチルホスホアミド（ＨＭＰＡ）、Ｎ，Ｎ‐ジメチルホルムアミド（ＤＭＦ）、Ｎ，Ｎ，Ｎ´，Ｎ´‐テトラメチルウレア（ＴＭＵ）、ジメチルスルホキシド（ＤＭＳＯ）、またはこれらの混合物からなる群から選択される、請求項１７に記載の紡糸ドープ組成物の製造方法。
【請求項２２】
前記重合段階で、化学式３の単量体を分割添加して重合する、請求項１９に記載の紡糸ドープ組成物の製造方法。
【請求項２３】
前記無機塩がＬｉ２ＣＯ３を含む、請求項２０に記載の紡糸ドープ組成物の製造方法。
【請求項２４】
前記紡糸ドープは、ポリアミド重合体固形分の含量が５〜３０ｗｔ％である、請求項１９に記載の紡糸ドープ組成物の製造方法。
【請求項２５】
前記化学式１の−ＣＯＮＨ２置換体を有する芳香族ジアミン単量体が、下記構造式から選択される何れか１つ以上である、請求項１９に記載の紡糸ドープ組成物の製造方法。
【化６】
2016518495.tif 000020
（前記Ａは、−Ｈ、−Ｃｌ、−Ｂｒ、−Ｉ、−ＮＯ２、−ＣＮ、または炭素数１〜４のアルキルまたはアルコキシ基であり、Ｂは、−ＣＯ−、−Ｃ（Ｏ）ＮＨ−、−ＮＨ−Ｃ（Ｏ）−、−ＣＯＯ−、−ＳＯ２−、−ＳＯ−、またはＣ１〜Ｃ１０の直鎖または分枝状のアルキレン基である。）
【請求項２６】
前記化学式２のニトリル基を有する芳香族ジアミン単量体が、下記構造の化合物から選択される何れか１つである、請求項１９に記載の紡糸ドープ組成物の製造方法。
【化７】
2016518495.tif 000021
（前記Ａは、−Ｈ、−Ｃｌ、−Ｂｒ、−Ｉ、−ＮＯ２、−ＣＮ、−ＣＯＮＨ２、または炭素数１〜４のアルキルまたはアルコキシ基であり、Ｂは、−ＣＯ−、−Ｃ（Ｏ）ＮＨ−、−ＮＨ−Ｃ（Ｏ）−、−ＣＯＯ−、−ＳＯ２−、−ＳＯ−、またはＣ１〜Ｃ４の直鎖または分枝状のアルキレン基である。）
【請求項２７】
前記ニトリル基で置換されたジアミン単量体および前記１級アミノ基で置換された芳香族ジアミン単量体が、下記構造式の化合物である、請求項１９に記載の紡糸ドープ組成物の製造方法。
【化８】
2016518495.tif 000022
【請求項２８】
前記化学式３の単量体が、テレプタル酸クロリド、ナフタレンジカルボン酸クロリド、またはこれらのＣｌ、Ｂｒ、Ｉ、ＮＯ２または炭素数１〜４のアルキルまたはアルコキシ基の置換体からなる群から選択される何れか１つ以上である、請求項１９に記載の紡糸ドープ組成物の製造方法。
【請求項２９】
請求項１９から２８の何れか一項に記載の重合体がキナゾリノン構造を含む、紡糸ドープ組成物の製造方法。
【請求項３０】
請求項１９から２８の何れか一項に記載の製造方法により製造される紡糸ドープ組成物を紡糸する段階と、
前記紡糸された繊維を凝固する段階と、を含んで製造される、ポリアミド成形品。
【請求項３１】
前記成形品が、繊維、パルプ、またはフィルムから選択される何れか１つである、請求項３０に記載のポリアミド成形品。
【請求項３２】
前記紡糸段階で３０以上の延伸比で紡糸される、請求項３０に記載のポリアミド成形品。
【請求項３３】
前記成形品は、引張強度１５ｇ／ｄ以上、引張弾性率４５０ｇ／ｄ以上の特性を有する繊維である、請求項３０に記載のポリアミド成形物。
【請求項３４】
前記成形品はデニール１．５以下の繊維である、請求項３０に記載のポリアミド成形物。
【発明の詳細な説明】
【技術分野】
【０００１】
本発明は、高機能性ポリアミド重合体、それを含む紡糸ドープ組成物、およびそれから得られる成形物に関し、より詳細には、高強度、高弾性率の機能性繊維であるポリアミド重合体およびそれを含むドープ組成物に関する。
【背景技術】
【０００２】
近年、繊維は、衣類だけでなく、宇宙、航空、船舶、建築資材、スポーツ用品などの様々な産業分野の核心素材として脚光を浴びており、それに伴い、ナイロン、ポリエステルなどの一般の衣類用繊維より強く、且つ高熱に耐える高性能の繊維に対する要求が増大している。
【０００３】
このような高性能繊維としては、炭素繊維（ｃａｒｂｏｎ  ｆｉｂｅｒ）、アラミド繊維（Ａｒａｍｉｄ  ｆｉｂｅｒ）などが挙げられる。炭素繊維とは、有機繊維や樹脂、ピッチなどの有機材料を紡糸して製造した前駆体繊維を、安定化および炭化、２５０℃以上での延伸黒鉛化することで得られる非黒鉛質炭素からなるフィラメントのことである。炭素繊維は、大きい弾性係数および強度、低い熱膨張係数、高い電気および熱伝導度を有するという利点があるが、製造工程上、微細孔が形成される可能性があるなど、長期信頼性に関する問題が未だに指摘されている。
【０００４】
また、アラミド繊維は、１９７０年代にデュポン（ＤｕＰｏｎｔ）社により開発された繊維であり、従来の繊維の２倍以上の強度を有し、強度、弾性率の他にも、耐縮み性に優れた炭素繊維などに比べ破断伸度（Ｅｌｏｎｇａｔｉｏｎ  ａｔ  Ｂｒｅａｋ）が３〜４％と比較的高いため、屈曲疲労性や衝撃吸収特性に優れるという利点がある。しかし、紡糸溶剤として硫酸などの強酸が使用されるという点からも分かるように、酸には強くない。したがって、屋外の紫外線などに長期間露出される際には、ポリエステルなどの一般繊維に比べ耐久性があまり良くなく、染色性に劣るという問題がある。また、吸湿率が４〜６％と比較的高く、高温に長時間露出される場合、加水分解による力学低下をまねくため、長期間にわたる保存および使用には不利であるという特性を有する。
【０００５】
また、韓国特許出願第１９９４−５８４０号および韓国特許登録第０１７１９９４号では、ニトリル基置換された単量体を含有するポリアミドが公知されているが、高い延伸比で紡糸されないという欠点があり、低い延伸比で紡糸する場合にも糸切れが頻繁に発生するだけでなく、さらなる機械的物性の改善が要求されて、実質的な商業的利用可能性を有することは困難であるという欠点があった。
【０００６】
そこで、繊維の疲労特性を向上させたり、強度を高めたりした品目などの多様化、優れた染色性や捲縮特性を有し、環境にやさしい繊維およびその製造方法に関する研究が行われつつある。
【発明の概要】
【発明が解決しようとする課題】
【０００７】
本発明者らは、上記のような従来の問題点を解決すべく鋭意研究した結果、１級アミド（−ＣＯＮＨ２）置換体を有する芳香族ジアミン単量体、およびニトリル置換体を有する芳香族ジアミン単量体を含むジアミン系単量体と、芳香族有機二価酸誘導体を含む有機二価酸誘導体単量体とを重合すると、上記問題点を解決できることを見出し、本発明を成すに至った。
【０００８】
したがって、本発明は、従来より高い延伸比で紡糸が可能であるとともに、マイルドな条件で紡糸が可能な、紡糸ドープ組成物およびそれを提供できる新規なポリアミド重合体を提供することを目的とする。
【０００９】
また、本発明は、上述の新規なポリアミド重合体の液晶ドープ、特に、芳香族液晶ドープおよびその製造方法を提供することを目的とする。
【００１０】
本発明は、上述の新規なポリアミド重合体で製造した紡糸ドープ組成物から、高い延伸比、例えば１５以上、好ましくは２０倍、より好ましくは３０倍以上の延伸比で紡糸可能な、優れた紡糸性、高強度および高弾性率を有する芳香族アミド繊維およびその製造方法を提供することを目的とする。
【００１１】
また、本発明は、染色性に優れた新規なポリアミド繊維を提供することを目的とする。
【００１２】
また、本発明は、硫酸処理、硫酸の中和過程などの複雑な工程がなくても、環境に非常にやさしいアミド繊維、特に芳香族ポリアミド繊維などの成形品を提供することを目的とする。
【課題を解決するための手段】
【００１３】
上述の目的を達成するために、本発明によるポリアミド重合体は、（ａ）下記化学式１から選択される１種または２種以上の芳香族ジアミン単量体と、（ｂ）下記化学式２から選択される１種または２種以上の芳香族ジアミン単量体と、（ｃ）下記化学式３から選択される１種または２種以上の芳香族二価有機酸誘導体単量体と、を含む重合単量体を重合することで製造される重合体であって、また、本発明は、それを含む紡糸ドープ組成物およびそれから製造される成形物を提供する。
【００１４】
［化学式１］
Ｈ２Ｎ−Ａｒ１（ＣＯＮＨ２）ａ−ＮＨ２
【００１５】
［化学式２］
Ｈ２Ｎ−Ａｒ２（ＣＮ）ｂ−ＮＨ２
【００１６】
［化学式３］
Ｘ−ＣＯ−Ａｒ３−ＣＯ−Ｘ
（上記化学式中、Ａｒ１、Ａｒ２、およびＡｒ３は、互いに独立して、Ｃ６〜Ｃ３４の置換または非置換の芳香族基または−Ａｒ４−Ｚ−Ａｒ５−であり、前記Ａｒ４およびＡｒ５は、Ｃ６〜Ｃ３４の置換または非置換の芳香族基であり、前記Ｚは、単一結合、−Ｃ（Ｏ）ＮＨ−、−ＮＨ−Ｃ（Ｏ）−、−ＣＯ−、−ＣＯＯ−、−ＳＯ２−、−ＳＯ−、またはＣ１〜Ｃ１０の置換または非置換の直鎖または分枝状のアルキレン基であり、Ｘは、ヒドロキシ、ハロゲン、またはＣ１〜Ｃ４から選択されるアルコキシ基であり、前記ａおよびｂは、互いに独立して、１〜４から選択される整数である。）
【００１７】
好ましくは、本発明において、前記化学式１の単量体は、少なくとも１つ以上の−ＣＯＮＨ２置換体が芳香族ジアミン単量体の一級アミン基のオルト（ｏｒｔｈｏ）位に置換されるようにすることが好ましく、より好ましくは、前記−ＣＯＮＨ２置換体の全てが芳香族ジアミン単量体のアミン基のオルト位に位置するようにすることが好ましい。
【００１８】
本発明において、前記化学式１の−ＣＯＮＨ２置換体を有する芳香族ジアミン単量体は、化学式１および化学式２を含む総ジアミン単量体の０．００１〜５０モル％、好ましくは０．０１〜２０モル％で使用することが望ましい。本発明の芳香族ジアミンは、−ＣＯＮＨ２で置換された芳香族ジアミンと、ニトリル基で置換された芳香族ジアミンとの混合物のみを使用してもよいが、前記化学式１および化学式２の芳香族ジアミン以外の他のジアミン単量体を追加する場合、重合体の物性を調節することができて、これもまた本発明の範疇に属する。
【００１９】
本発明において、前記化学式１および化学式２以外のジアミン単量体を追加する場合、化学式１および化学式２で表される芳香族ジアミン単量体１モルに対して、０．００１〜０．５モル比、好ましくは０．３モル比までの範囲で使用することができるが、これに限定されるものではない。
【００２０】
本発明において、化学式１および化学式２を含む総ジアミン単量体と、化学式３を含む有機ジカルボン酸誘導体単量体との比率は、１：０．９〜１．１モル比で使用することが経済的であるが、これに限定されるものではない。
【００２１】
本発明において、前記−ＣＯＮＨ２で置換された前記化学式１の芳香族ジアミン単量体の含量が総ジアミン単量体の含量の５０モル％を超える場合には、重合段階で粘度が上昇し過ぎて、熱伝逹が不良であるため容易な反応制御が困難となり、また、前記重合体を用いて紡糸ドープを製造したときに、異方性でなく等方性のドープ組成物となり得るため、紡糸が困難となる恐れがある。
【００２２】
本発明の重合体として、例えば、前記化学式１の−ＣＯＮＨ２置換体が置換された芳香族ジアミン系単量体０．００１〜５０モル％および化学式２のニトロ基で置換された芳香族ジアミン系単量体９９．９９〜５０モル％のジアミン単量体を、化学式３の芳香族有機二価酸系単量体と当量比で重合したものが挙げられる。
【００２３】
上記で、化学式１と化学式２の芳香族ジアミン単量体と、前記化学式１と化学式２以外の芳香族ジアミン単量体および／または脂肪族ジアミン単量体と、の混合単量体を用いて重合する場合、製造された重合体を用いて成形品を製造するときに成形品の機械的強度や弾性率などの機械的特性を調節することができ、また、紡糸ドープを製造するときにも粘度を調節することができるため好ましい。
【００２４】
また、本発明において、ジアミン単量体は、アミド基やニトリル基が同時に一つの芳香族ジアミン単量体に置換されたものを採択してもよく、単量体がニトリル基やアミド基を有する限り、本発明から排除されない。
【００２５】
本発明のアミド官能基を有する芳香族ジアミンの具体的な例としては下記のものが挙げられるが、これに限定されるものではない。
【００２６】
まず、化学式１の１級アミド基を置換体として有する芳香族ジアミン単量体の例としては下記のものが挙げられるが、これに限定されるものではない。
【００２７】
【化１】
2016518495.tif 000003
（前記Ａは、−Ｈ、−Ｃｌ、−Ｂｒ、−Ｉ、−ＮＯ２、−ＣＮ、または炭素数１〜４のアルキルまたはアルコキシ基であり、Ｂは、−ＣＯ−、−Ｃ（Ｏ）ＮＨ−、−ＮＨ−Ｃ（Ｏ）−、−ＣＯＯ−、−ＳＯ２−、−ＳＯ−、またはＣ１〜Ｃ１０の直鎖または分枝状のアルキレン基である。）
【００２８】
また、本発明の前記化学式２のニトリル基を置換体として有する芳香族ジアミン単量体の例としては、下記構造式の化合物が挙げられるが、これに限定されるものではない。
【００２９】
【化２】
2016518495.tif 000004
（前記Ａは、−Ｈ、−Ｃｌ、−Ｂｒ、−Ｉ、−ＮＯ２、−ＣＮ、−ＣＯＮＨ２、または炭素数１〜４のアルキルまたはアルコキシ基であり、Ｂは、−ＣＯ−、−Ｃ（Ｏ）ＮＨ−、−ＮＨ−Ｃ（Ｏ）−、−ＣＯＯ−、−ＳＯ２−、−ＳＯ−、またはＣ１〜Ｃ１０の直鎖または分枝状のアルキレン基である。）
【００３０】
本発明において、化学式３の芳香族有機二価酸誘導体単量体としては、前記化学式３から選択される１種または２種以上のものであれば制限されない。
【００３１】
また、本発明は、前記化学式３の芳香族有機二価酸誘導体単量体の他に、物性の調節のために、前記化学式３以外のジカルボン酸系単量体をさらに使用することも含む。もちろん、化学式３の芳香族ジカルボン酸系単量体から選択される１種または２種以上を採択することが物性の側面で最も有利であるが、流動性や作業性などを考慮すると、前記化学式３の芳香族ジカルボン酸系単量体以外のジカルボン酸系化合物（例えば、ニトリル基で置換されていないものや脂肪族ジカルボン酸系化合物など）を総ジカルボン酸系単量体の５０モル％まで、より好ましくは０．０１〜３０モル％まで追加してもよい。
【００３２】
本発明の化学式３に属する芳香族ジカルボン酸系化合物としては、例えば、テレフタル酸、Ｃ１〜Ｃ４のテレフタレートまたはテレフタロイルハライド、ナフタレンジカルボン酸、ナフタレンジカルボン酸ハライド、イソフタル酸、イソフタル酸ハライド、ジフェニルジカルボン酸およびそのハライドやエステル系単量体などが挙げられ、また、これら単量体が、置換体としてＣｌ、Ｂｒ、Ｉ、ＮＯ２、または炭素数１〜４のアルキルまたはアルコキシ基などから選択される１つ以上の置換体を有することも可能であって、これに限定されるものではない。
【００３３】
前記化学式３の芳香族ジカルボン酸系単量体以外の他のジカルボン酸単量体の具体例としては、アジピン酸、セバシン酸（ｓｅｂａｃｉｃ  ａｃｉｄ）などの脂肪族ジカルボン酸、シクロヘキサン‐１，４‐ジカルボン酸などの脂環族ジカルボン酸、そのハライドまたはそのエステル系単量体が挙げられるが、これに限定されるものではない。
【００３４】
本発明において、化学式１の芳香族ジアミンのアミン基の置換体である１級アミド基が芳香族ジアミンのアミン基のオルト位に置換された単量体を含むことが好ましい理由は、その原因が明確ではないが、ニトリル基で置換された芳香族ジアミン単量体とともに重合されることで、紡糸ドープの可紡性（ｓｐｉｎｎａｂｉｌｉｔｙ）が著しく向上して高い延伸比が達成でき、特に、機械的物性を著しく向上させることができる効果があるためである。このようなことの原因の一つは、重合体のバックボーン（ｂａｃｋ−ｂｏｎｅ）にある、重合により形成されたアミド連結環が芳香族ジアミンに置換されたアミド基と互いに反応して、下記化学式４のようなキナゾリノン（ｑｕｉｎａｚｏｌｉｎｏｎｅ）環を形成することに起因すると考えられる。この場合、機械的強度が著しく上昇するとともに、重合単位中に存在するニトリル基置換体と相互作用して可紡性（ｓｐｉｎｎａｂｉｌｉｔｙ）が著しく向上されると考えられる。
【００３５】
【化３】
2016518495.tif 000005
【００３６】
以下、本発明の重合体の一例として、下記の芳香族ジアミン単量体とテレフタロイルクロリドを重合して生成される化学式５の重合体を用いて詳細に説明する。
【００３７】
【化４】
2016518495.tif 000006
【００３８】
【化５】
2016518495.tif 000007
（ｌまたはｍは、反応した単量体のモル分率であって、ｌ：ｍ＝０．００１〜５０モル％：９９．９９〜５０モル％であり、重量平均分子量が１万〜１５００万である重合体である。）
【００３９】
前記重量平均分子量は、リチウムクロリド（ＬｉＣｌ）の濃度が０．０５ＭであるＮ，Ｎ−ジメチルアセトアミド（ＤＭＡｃ）を溶離液（Ｅｌｕｅｎｔ）として使用し、試料を０．１ｇ／Ｌに希釈して注入した後、１ｍｌ／ｍｉｎの速度で１つのガードカラム（ＰＬｇｅｌ  Ｏｌｅｘｉｓ  Ｇｕａｒｄ  ５０＊７．５ｍｍ、Ａｇｉｌｅｎｔ）および２つのメインカラム（ＰＬｇｅｌ  Ｏｌｅｘｉｓ  ３００＊７．５ｍｍ、Ａｇｉｌｅｎｔ）を連続して通過してから、ＲＩ（Ｒｅｆｒａｃｔｉｖｅ  Ｉｎｄｅｘ）装置で検出（Ｄｅｔｅｃｔｉｏｎ）し、ポリスチレン（ｐｏｌｙｓｔｙｒｅｎｅ）を標準物質として測定した。
【００４０】
また、前記構造式を含む本発明では、便宜上、重合体単位を１つの構造式で表現したが、実際に重合体は下記単位がランダムに重合されているものであるということは、当業者にとって自明である。
【００４１】
また、本発明において、前記化学式５の重合体を用いて紡糸ドープを製造する場合、化学構造式は次のような化学式６の構造を含むことが分かる。これは、重合体の単量体である芳香族ジアミンのオルト位に置換された１級アミド基置換体が、重合により重合体バックボーンのアミド基と反応してキナゾリノン（ｑｕｉｎａｚｏｌｉｎｏｎｅ）環を形成するためである。
【００４２】
【化６】
2016518495.tif 000008
（ｌ、ｎ、およびｍは、重合した単量体のモル分率であって、ｌ＋ｎ：ｍ＝０．００１〜５０モル％：９９．９９〜５０モル％であり、上記の分子量測定方法で測定した重量平均分子量が１万〜１５００万である。）
【００４３】
また、本発明は、上記の多様な重合体を含む紡糸ドープを提供する。
【００４４】
本発明による紡糸ドープにおいて、化学式１および化学式２の芳香族ジアミンと化学式３の芳香族ジカルボン酸系単量体の重合体は、液晶特性を示し、円滑に紡糸されるという利点を有するが、紡糸特性や液晶特性または加工性などを調節するために、前記化学式以外の単量体をさらに含んでもよい。
【００４５】
本発明の重合段階で使用する溶媒としては、単量体または重合体を溶解することができるものであれば特に制限されないが、例えば、Ｎ，Ｎ‐ジメチルアセトアミド（ＤＭＡｃ）、Ｎ‐メチル‐２‐ピロリドン（ＮＭＰ）、ヘキサメチルホスホアミド（ＨＭＰＡ）、Ｎ，Ｎ−ジメチルホルムアミド（ＤＭＦ）、Ｎ，Ｎ，Ｎ´，Ｎ´‐テトラメチルウレア（ＴＭＵ）、ジメチルスルホキシド（ＤＭＳＯ）、またはこれらの混合物が挙げられるが、これに制限されない。
【００４６】
本発明では、前記重合段階、または重合後に紡糸ドープを製造する段階で、アルカリ金属炭酸塩、アルカリ金属酸化物、アルカリ金属水酸化物、アルカリ金属水素化物、アルカリ土類金属炭酸塩、アルカリ土類金属酸化物、アルカリ土類金属水素化物、アルカリ土類金属水酸化物を投入する場合、重合体の粘度が低くなって重合を追加的に行うことができるだけでなく、紡糸ドープを製造する固形分の範疇内で流動性が増大して、円滑に紡糸（ｓｐｉｎｎｉｎｇ）できるため好ましい。また、上記の塩を投入する場合、芳香族有機二価酸系単量体としてテレフタロイルクロリドなどの塩化物を使用する際の副反応生成物である塩酸を中和させるという点で好ましい。
【００４７】
前記無機塩の具体例としては、ＬｉＣｌ、Ｌｉ２ＣＯ３などが挙げられるが、これに限定されるものではない。
【００４８】
また、本発明では、前記無機塩の他に、３級アミンを投入したり混合投与したりしても、前記無機塩を投入する場合とほぼ類似した流動性の増加効果を有するが、前記無機塩は、少量で使用するだけで流動性を十分向上させることができるため好ましい。
【００４９】
本発明では、紡糸ドープの製造時に有機溶媒をさらに添加することができ、混合溶媒としては、例えば、Ｎ，Ｎ‐ジメチルアセトアミド（ＤＭＡｃ）、Ｎ‐メチル‐２‐ピロリドン（ＮＭＰ）、ヘキサメチルホスホアミド（ＨＭＰＡ）、Ｎ，Ｎ−ジメチルホルムアミド（ＤＭＦ）、Ｎ，Ｎ、Ｎ´、Ｎ´‐テトラメチルウレア（ＴＭＵ）、ジメチルスルホキシド（ＤＭＳＯ）、またはこれらの混合物が使用できるが、これに限定されるものではない。
【００５０】
本発明において、前記紡糸ドープ組成物中の固形分の含量は、紡糸や作業が可能であれば特に制限されないが、好ましくは固形分を５〜３０ｗｔ％で含むことが有利である。紡糸方法としては、通常の繊維の紡糸方法および装置が使用でき、これは当業者にとって公知のものであるため、それ以上の説明は省略する。
【００５１】
以下、本発明の重合方法について例をあげて説明する。
【００５２】
本発明の重合方法の一例として、先ず、下記化学式１および化学式２の芳香族ジアミン単量体を含むジアミン単量体を溶媒に溶解して溶液を製造した後、次に、または溶液製造と同時に冷却する。前記冷却は、下記化学式３の芳香族有機二価酸誘導体単量体を含む有機二価酸誘導体単量体を投入するときに、発熱による反応を制御する必要があるためである。本発明の前記冷却段階における冷却温度は、通常、−５０℃〜３０℃、好ましくは−２０℃〜１０℃程度に冷却することが好ましいが、これに限定されるものではない。
【００５３】
［化学式１］
Ｈ２Ｎ−Ａｒ１（ＣＯＮＨ２）ａ−ＮＨ２
【００５４】
［化学式２］
Ｈ２Ｎ−Ａｒ２（ＣＮ）ｂ−ＮＨ２
【００５５】
［化学式３］
Ｘ−ＣＯ−Ａｒ３−ＣＯ−Ｘ
（上記化学式中、Ａｒ１、Ａｒ２、およびＡｒ３は、互いに独立して、Ｃ６〜Ｃ３４の置換または非置換の芳香族基または−Ａｒ４−Ｚ−Ａｒ５−であり、前記Ａｒ４およびＡｒ５は、Ｃ６〜Ｃ３４の置換または非置換の芳香族基であり、前記Ｚは、単一結合、−Ｃ（Ｏ）ＮＨ−、−ＮＨ−Ｃ（Ｏ）−、−ＣＯ−、−ＣＯＯ−、−ＳＯ２−、−ＳＯ−、またはＣ１〜Ｃ１０の置換または非置換の直鎖または分枝状のアルキレン基であり、Ｘは、ヒドロキシ、ハロゲン、またはＣ１〜Ｃ４から選択されるアルコキシ基であり、前記ａおよびｂは、互いに独立して、１〜４から選択される整数である。）
【００５６】
次に、前記化学式３から選択される１種以上の芳香族有機二価酸単量体溶液を一括または分割投入して重合する。この際、芳香族有機二価酸系単量体は、そのまま投入しても、溶媒に溶解してから投入してもよい。前記分割投入時、各分割段階での投入量は特に制限されないが、例えば、２回分割投入する場合には、２回の投入量が１０〜９０重量％程度であるが、これに制限されない。
【００５７】
また、本発明において、前記重合段階で、共重合体を製造するために前記化学式１、２および３以外の多様なジアミンおよび／または二価酸単量体を混合する場合、昇温して反応する場合もあるため、反応温度は限定されない。
【００５８】
本発明では、前記重合中に、および／または重合後に、アルカリ金属炭酸塩、アルカリ金属酸化物、アルカリ金属水素化物、アルカリ金属水酸化物、アルカリ土類金属炭酸塩、アルカリ土類金属水素化物、アルカリ土類金属酸化物、またはアルカリ土類金属水酸化物から選択される何れか１つ以上の無機塩や３級アミンから選択される何れか１つ以上を投入して重合してもよく、それから紡糸ドープを製造してもよい。
【００５９】
本発明において、前記無機塩や３級アミンの投入量は特に制限されないが、流動性のために、ジアミン単量体１モルに対して０．９〜１．３モル比で使用することが好ましい。より好ましくは、１．０〜１．１モル比で投入することが、原料の無駄使いがなくて好ましい。
【００６０】
本発明において、紡糸ドープ中の固形分（重合体の含量）の含量は制限されないが、例えば、５〜３０ｗｔ％である。前記紡糸ドープは、重合した後、無機塩を投入することで流動性を増大させて紡糸ドープを製造してもよく、別に溶媒をさらに投入して紡糸ドープを製造してもよい。
【００６１】
紡糸ドープを製造する際には、重合後、重合体を粉砕し、無機塩を投入して攪拌することで紡糸ドープを製造することが代表的な一例である。
【００６２】
また、本発明は、前記重合体で説明したように、紡糸ドープの重合体はキナゾリノン単位を含む紡糸ドープ組成物も含む。
【００６３】
以下、本発明の重合体および紡糸ドープを製造する方法をさらに具体的に説明する。
【００６４】
すなわち、本発明の製造方法の一例は、１）重合溶媒に、化学式１の１級アミド基で置換された芳香族ジアミンおよび化学式２のニトロ基で置換された芳香族ジアミンの単量体を含む芳香族ジアミン単量体を溶解する段階と、
２）前記溶液を−５０〜３０℃に冷却して強く攪拌しながら、化学式３の芳香族有機二価酸誘導体単量体を一括または分割投入して重合体を製造する段階と、を含む。
【００６５】
本発明は、前記重合段階で、３）アルカリ金属炭酸塩、アルカリ金属酸化物、アルカリ金属水素化物、アルカリ金属水酸化物、アルカリ土類金属炭酸塩、アルカリ土類金属水素化物、アルカリ土類金属酸化物、またはアルカリ土類金属水酸化物の少なくとも何れか１つであることを特徴とする無機塩や３級アミンから選択される１種以上を投入して、重合体とともに０〜１００℃で攪拌する段階をさらに含んで重合体を製造する方法を含むことができる。
【００６６】
本発明の製造方法において、前記有機溶媒としては、Ｎ，Ｎ‐ジメチルアセトアミド（ＤＭＡｃ）、Ｎ‐メチル‐２‐ピロリドン（ＮＭＰ）、ヘキサメチルホスホアミド（ＨＭＰＡ）、Ｎ，Ｎ‐ジメチルホルムアミド（ＤＭＦ）、Ｎ，Ｎ，Ｎ´，Ｎ´‐テトラメチルウレア（ＴＭＵ）、ジメチルスルホキシド（ＤＭＳＯ）、またはこれらの混合物を使用することが好ましいが、これに限定されるものではない。
【００６７】
上述のポリアミド重合体の紡糸ドープ組成物の製造方法のうち２）の重合段階で、前記芳香族有機二価酸誘導体単量体を分割添加することは、不均一な重合により発生する、紡糸に適しない超高分子量の生成を防止できるため好ましい。分割添加するときに、例えば、１次に総投入量の４５〜５５％を先添加し、残りの量を後添加する方法で重合する方法などがあるが、これに限定されるものではない
【００６８】
上述のポリアミド重合体の紡糸ドープ組成物の製造方法のうち３）の工程は、２）の工程中に、芳香族ジアミンと芳香族有機二価酸誘導体単量体（例えば、芳香族二酸ハロゲン化物（ｄｉａｃｉｄ  ｈａｌｉｄｅ））を含む単量体の重縮合反応により発生するハライド化水素副産物を中和し、流動性を増大させるための過程である。前記無機塩は、その種類が制限されるものではないが、特にＬｉ２ＣＯ３の単独または混合物である際に、製造されるポリアミド重合体の紡糸ドープ組成物の紡糸性が特に高い効果を示した。
【００６９】
また、１級アミド基がアミン基のオルト位に置換された芳香族ジアミン単量体が重合体に製造された後、前記Ｌｉ２ＣＯ３とともに攪拌される過程で置換された１級アミド構造が重合体のバックボーンに存在するバックボーンアミド基と一部反応してキナゾリノン構造に変換されるという構造的変換も観察され、この際、機械的強度や延伸性がさらに増大する効果が観察された。
【００７０】
本発明は、前記紡糸ドープ（組成物）を用いて紡糸して製造されるポリアミド繊維、パルプ、またはキャストや他の加工方法により得られるフィルムまたはその他の成形体を全て含む。
【００７１】
代表的な一例として、本発明は、流動性が増大し、引張強度が１５ｇ／ｄ以上、好ましくは２０ｇ／ｄ以上と著しく高く、且つ引張弾性率が４５０ｇ／ｄ以上、好ましくは４８０ｇ／ｄの高強度、高弾性の特性を有する繊維を含むことができる。また、本発明は、デニール（Ｄｅｎｉｅｒ）１．５以下、好ましくは１．２以下の非常に細いサイズに繊維を製造することができ、糸切れが発生しにくいポリアミド繊維を提供することができる。
【００７２】
本発明の紡糸ドープを用いて繊維を製造するための紡糸方法として、湿式紡糸（Ｗｅｔ  Ｓｐｉｎｎｉｎｇ）、乾式紡糸（Ｄｒｙ  Ｓｐｉｎｎｉｎｇ）、または乾湿式紡糸（Ｄｒｙ−ｊｅｔ  Ｗｅｔ  Ｓｐｉｎｎｉｎｇ）工程により紡糸工程を行うことができ、その中でも乾湿式紡糸が好ましいがこれに制限されるものではない。
【００７３】
本発明において、ポリアミド重合体の紡糸ドープ組成物において重合体が液晶特性を示す場合、ドープの固形分の含量が５〜３０重量％、好ましくは１０〜２５重量％の範囲であるときに、ドープの光学的特性が異方性を示して好ましい。
【００７４】
本発明において、光学的異方性を示すポリアミド紡糸ドープの代表的な例としては、下記化学式７または下記化学式８の少なくとも何れか１つの繰り返し単位を含む重合体が挙げられる。
【００７５】
【化７】
2016518495.tif 000009
【００７６】
【化８】
2016518495.tif 000010
【００７７】
前記化学式７または化学式８中、Ｒ１またはＲ２は、下記化学式９〜１３から選択される１つであることができる。
【００７８】
【化９】
2016518495.tif 000011
【００７９】
【化１０】
2016518495.tif 000012
【００８０】
【化１１】
2016518495.tif 000013
【００８１】
【化１２】
2016518495.tif 000014
【００８２】
前記化学式中、Ｄ１またはＤ２は、−Ｈ、−ＣＮ、−ＣＯＮＨ２から選択される何れか１つであり、Ｂは、−ＣＯ−、−Ｃ（Ｏ）ＮＨ−、−ＮＨ−Ｃ（Ｏ）−、−ＣＯＯ−、−ＳＯ２−、−ＳＯ−、またはＣ１〜Ｃ４の直鎖または分枝状のアルキレン基であり、Ｒ１の場合には、Ｄ１またはＤ２の少なくとも１つが−ＣＯＮＨ２であり、Ｒ２の場合には、Ｄ１またはＤ２の少なくとも１つが−ＣＮである。
【００８３】
前記構造式で、アミド基またはニトリル基がオルト位に置換されることがより好ましく、また、パラ位でバックボーンに結合されて線状（ｌｉｎｅａｒ）構造の重合体として存在することが、機械的物性や熱的安定性および紡糸特性の点でより好ましい。
【００８４】
本発明は、上述の光学的異方性を有するポリアミド重合体の紡糸ドープ組成物を紡糸、凝固して得られるポリアミドの繊維、パルプ、またはフィルムからなる群の成形物を提供する。
【００８５】
前記成形物の例として、ポリアミド重合体の紡糸ドープ組成物は、紡糸工程時に１０以上、好ましくは１５以上の高延伸比で紡糸されることができる特徴を有する。
【００８６】
また、本発明は、上述の紡糸ドープを用いて製造された繊維の引張強度が１５ｇ／ｄ以上、好ましくは２０ｇ／ｄ以上であり、引張弾性率が４５０ｇ／ｄ以上、好ましくは４８０ｇ／ｄ以上である、高強度、高弾性の特性および／またはデニール１．５以下、好ましくは１．２以下の微小な特性を有する成形物を提供する。
【発明の効果】
【００８７】
本発明による新規なポリアミド重合体は、ＣＮ官能基およびＣＯＮＨ２官能基を含む構造であって、それを含む紡糸ドープ組成物を用いて製造された繊維は、従来の繊維に比べ著しく優れた強度および弾性力を有する。
【００８８】
上記の構造により、紫外線などに長期間露出時にも強く、長期間使用時にも加水分解のような力学低下がなく、優れた耐久性を有する。
【００８９】
また、本発明の紡糸ドープを用いて紡糸するときに、１０以上、好ましくは２０以上、より好ましくは３０以上の延伸比を実現することができるという利点があり、このような延伸比特性によって、高光沢の繊維が生産可能である。
【００９０】
また、本発明の重合体は、染料（ｄｙｅ）を用いた染色が可能であり、多様な色の繊維を生産することができるという利点があり、高強度、高機能性の多様な分野に適用可能である。
【図面の簡単な説明】
【００９１】
【図１】本発明の実施例１による紡糸ドープを紡糸して製造した繊維フィラメントの写真である。
【図２】本発明の実施例１により製造した、染色された繊維フィラメントの写真である。
【図３】比較例１および実施例３での紡糸ドープ組成物の赤外線分光器の吸収スペクトル図面である。
【発明を実施するための形態】
【００９２】
以下、本発明の利点および特徴、そしてそれらを果たす方法を、実施例および比較例により具体的に説明する。本発明は、添付図面とともに詳細に後述される実施例および比較例を参照すると明確になるであろう。
【００９３】
本発明は、以下で開示される実施例に限定されるものではなく、相異なる多様な形態に具現されることができ、本実施例は、本発明の開示が完全になるようにするとともに、本発明が属する技術分野において通常の知識を有する者に発明の範疇を完全に伝達するために提供されるものであって、本発明は請求項の範疇により定義される。明細書全体において、同一参照符号は同一構成要素を示す。本明細書で用いられた用語は、実施例および比較例を説明するためのものであり、本発明を制限するためのものではない。
【００９４】
以下、本発明の実施例により、本発明のポリアミド重合体および紡糸ドープ組成物の製造方法について説明する。
【００９５】
下記実施例および比較例において、繊度値は、１本に対してＡＳＴＭ  Ｄ  １５７７  Ｏｐｔｉｏｎ  Ｃ試験方法で１０回以上測定した値の平均値であり、引張強度、伸度、および引張弾性率の値は、１本に対してＫＳ  Ｋ  ０３２７試験方法で１０回以上測定した値の平均値である。また、重量平均分子量はＧＰＣ（Ａｇｉｌｅｎｔ  Ｉｎｆｉｎｉｔｙ  １２６０  ｓｅｒｉｅｓ）を測定した。測定条件は、リチウムクロリド（ＬｉＣｌ）の濃度が０．０５ＭであるＮ，Ｎ−ジメチルアセトアミド（ＤＭＡｃ）を溶離液（Ｅｌｕｅｎｔ）として使用し、試料を０．１ｇ／Ｌに希釈して注入した後、１ｍｌ／ｍｉｎの速度で１つのガードカラム（ＰＬｇｅｌ  Ｏｌｅｘｉｓ  Ｇｕａｒｄ  ５０＊７．５ｍｍ、Ａｇｉｌｅｎｔ）および２つのメインカラム（ＰＬｇｅｌ  Ｏｌｅｘｉｓ  ３００＊７．５ｍｍ、Ａｇｉｌｅｎｔ）を連続して通過してから、ＲＩ（Ｒｅｆｒａｃｔｉｖｅ  Ｉｎｄｅｘ）装置で検出（Ｄｅｔｅｃｔｉｏｎ）した。また、標準物質としてポリスチレンを使用した。
【００９６】
［実施例１］
（重合体および紡糸ドープの製造）
窒素雰囲気下で、攪拌機付きの２５０ｍＬの四口丸底フラスコに、１０．０５４ｇ（７５．５ｍｍｏｌ）の２，５‐ジアミノベンゾニトリル（２，５‐ｄｉａｍｉｎｏｂｅｎｚｏｎｉｔｒｉｌｅ、ＤＡＮ）、０．０１１４３ｇ（０．０７５６ｍｍｏｌ）の２，５‐ジアミノベンズアミド（２，５‐ｄｉａｍｉｎｏｂｅｎｚａｍｉｄｅ、ＤＡＡ）、および１００ｍＬのＤＭＡｃを入れた後、室温で完全に溶解させた。この溶液を、氷浴（ｉｃｅ  ｂａｔｈ）を用いて０℃に冷却した。この溶液にテレフタロイルクロリド（ｔｅｒｅｐｈｔｈａｌｏｙｌ  ｃｈｌｏｒｉｄｅ、ＴＰＣ）７．６７２ｇ（３７．８ｍｍｏｌ）を添加して１分間攪拌した後、ＴＰＣ７．６７２ｇ（３７．８ｍｍｏｌ）を追加添加した。この際、粘度が速く増加して１０〜２０秒内にゲル状の固形物が生成された。
【００９７】
このゲル状の固形物をミキサーで粉砕した後、炭酸リチウム（ｌｉｔｈｉｕｍ  ｃａｒｂｏｎａｔｅ、Ｌｉ２ＣＯ３）５．５８５ｇ（７５．６ｍｍｏｌ）を添加し、反応中に生成されたＨＣｌを中和させて１時間内に、流動性を有し、且つ銀白色の光沢を有する紡糸ドープ組成物を得た。
【００９８】
上記得られたゲル状の固形物を用いてＧＰＣ（Ａｇｉｌｅｎｔ  Ｉｎｆｉｎｉｔｙ  １２６０  ｓｅｒｉｅｓ）を測定した。測定条件は、リチウムクロリド（ＬｉＣｌ）の濃度が０．０５ＭであるＮ，Ｎ‐ジメチルアセトアミド（ＤＭＡｃ）を溶離液として使用し、試料を０．１ｇ／Ｌに希釈して注入した後、１ｍｌ／ｍｉｎの速度で１つのガードカラム（ＰＬｇｅｌ  Ｏｌｅｘｉｓ  Ｇｕａｒｄ  ５０＊７．５ｍｍ、Ａｇｉｌｅｎｔ）および２つのメインカラム（ＰＬｇｅｌ  Ｏｌｅｘｉｓ  ３００＊７．５ｍｍ、Ａｇｉｌｅｎｔ）を連続して通過してから、ＲＩ（Ｒｅｆｒａｃｔｉｖｅ  Ｉｎｄｅｘ）装置で検出した。測定結果（ポリスチレン基準）、重量平均分子量４，３６０，０００ｇ／ｍｏｌ、分子量分布６．２２のポリアミド重合体が得られ、ＰＯＭ（Ｐｏｌａｒｉｚｅｄ  Ｏｐｔｉｃａｌ  Ｍｉｃｒｏｓｃｏｐｅ）で確認した結果、シュリーレン組織（Ｓｃｈｌｉｅｒｅｎ  ｔｅｘｔｕｒｅ）を有するネマチック液晶相であることが分かった。また、前記炭酸リチウムを投入する前のゲル状を用いて同様に分子量を測定した結果、重量平均分子量が２５７万であり、ポリアミドの生成を赤外線分光装置（ＩＲ）および１Ｈ‐ＮＭＲを用いて確認した。リチウム塩の投入による分子量の増加は、粘度が低くなって追加重合が起こることが分かった。
【００９９】
（延伸比１０で巻き取る場合におけるポリアミドの繊維の製造および物性）
実施例１で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比１０の速度でローラーに巻き取った。蒸留水で十分に水洗した後、１５０℃で乾燥することでポリアミド繊維を生産した。繊維の繊度は１．７デニール、引張強度は１８．０ｇ／ｄ、伸度は４．６％、引張弾性率（３％）は４５１ｇ／ｄであった。
【０１００】
（延伸比３０で巻き取る場合におけるポリアミド繊維の製造および物性）
実施例１で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比３０の速度でローラーに巻き取った。蒸留水で十分に水洗した後、１５０℃で乾燥することでポリアミド繊維を生産した。繊維の繊度は１．１デニール、引張強度は２６．３ｇ／ｄ、伸度は３．７％、引張弾性率（３％）は５７６ｇ／ｄであった。
【０１０１】
図１は本発明の実施例１による芳香族アミド重合体を含む紡糸ドープ組成物を紡糸して、延伸比３０で製造した繊維フィラメントの写真である。これを参照すれば、高い延伸比で延伸可能であり、高光沢のフィラメントが得られることが確認できる。図２は本発明の実施例１によるポリアミド重合体を含む紡糸ドープ組成物に多様な染料を添加して延伸比３０で紡糸した、染色された繊維フィラメントの写真である。完成されたドープの重合体ｗｔ％に対して１．６ｗｔ％の染料を前記ドープに添加して攪拌した後、紡糸工程を経ることで、多様な色のフィラメント糸が得られた。この際、染料としては、多様な色の酸性染料、塩基性染料、反応性染料などが使用できる。本発明によれば、染料を用いて容易に染色することができ、多様な色の繊維が生産できることが分かった。
【０１０２】
［実施例２］
（重合体および紡糸ドープの製造）
窒素雰囲気下で、攪拌機付きの２５０ｍＬの四口丸底フラスコに、１０．０３４ｇ（７５．４ｍｍｏｌ）の２，５‐ジアミノベンゾニトリル、０．０３４２８ｇ（０．２２７ｍｍｏｌ）の２，５‐ジアミノベンズアミド、および１００ｍＬのＤＭＡｃを入れた後、室温で完全に溶解させた。この溶液を氷浴を用いて０℃に冷却した。
【０１０３】
この溶液に、テレフタロイルクロリド７．６７３ｇ（３７．８ｍｍｏｌ）を１次添加して１分間攪拌した後、ＴＰＣ７．６７３ｇ（３７．８ｍｍｏｌ）を追加添加した。この際、粘度が速く増加して１０〜２０秒内にゲル状の固形物が生成された。
【０１０４】
このゲル状の固形物をミキサーで粉砕した後、炭酸リチウム５．５８５ｇ（７５．６ｍｍｏｌ）を添加し、反応中に生成されたＨＣｌを中和させて１時間内に、流動性を有し、且つ銀白色の光沢を有する紡糸ドープ組成物を得た。
【０１０５】
上記得られたゲル状の固形物を実施例１と同様に分析した結果、重量平均分子量３，２２０，０００ｇ／ｍｏｌ、分子量分布５．６９のポリアミド重合体が得られたことが確認され、ＰＯＭで確認した結果、シュリーレン組織を有するネマチック液晶相であることが分かった。
【０１０６】
（延伸比１０で巻き取る場合におけるポリアミド繊維の製造および物性）
実施例２で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比１０の速度でローラーに巻き取った。蒸留水で十分に水洗した後、１５０℃で乾燥することでポリアミド繊維を生産した。繊維の繊度は１．８デニール、引張強度は１９．０ｇ／ｄ、伸度は５．１％、引張弾性率（３％）は４１０ｇ／ｄであった。
【０１０７】
（延伸比３０で巻き取る場合におけるポリアミド繊維の製造および物性）
実施例２で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比３０の速度でローラーに巻き取った。蒸留水で十分に水洗した後、１５０℃で乾燥することでポリアミド繊維を生産した。繊維の繊度は１．０デニール、引張強度は２７．７ｇ／ｄ、伸度は３．９％、引張弾性率（３％）は６４９ｇ／ｄであった。
【０１０８】
［比較例１］
（重合体および紡糸ドープの製造）
窒素雰囲気下で、攪拌機付きの２５０ｍＬの四口丸底フラスコに、１０．０６４ｇ（７５．６ｍｍｏｌ）の２，５‐ジアミノベンゾニトリルおよび１００ｍＬのＤＭＡｃを入れた後、室温で完全に溶解させた。この溶液を氷浴を用いて０℃に冷却した。この溶液に、テレフタロイルクロリド７．６７３ｇ（３７．８ｍｍｏｌ）を１次添加して１分間攪拌した後、ＴＰＣ７．６７３ｇ（３７．８ｍｍｏｌ）を２次添加した。この際、粘度が速く増加して１０〜２０秒内にゲル状の固形物が生成された。このゲル状の固形物をミキサーで粉砕した後、炭酸リチウム５．５８５ｇ（７５．６ｍｍｏｌ）を添加し、反応中に生成されたＨＣｌを中和させて１時間内に、銀白色の光沢を有するポリ（２，５‐ジアミノベンゾニトリル‐テレフタルアミド）［ｐｏｌｙ（２，５‐ｄｉａｍｉｎｏｂｅｎｚｏｎｉｔｒｉｌｅ‐ｔｅｒｅｐｈｔｈａｌａｍｉｄｅ）］紡糸ドープ組成物を得た。
【０１０９】
上記得られたゲル状の固形物を実施例１と同様に分析した結果、重量平均分子量４，１００，０００ｇ／ｍｏｌ、分子量分布６．４８のポリアミド重合体が得られたことが確認され、ＰＯＭで確認した結果、シュリーレン組織を有するネマチック液晶相であることが分かった。
【０１１０】
（延伸比１０で巻き取る場合におけるポリアミド繊維の製造および物性）
比較例１で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比１０以上の速度でローラーに巻き取ることを試した。しかし、比較例１で製造された紡糸ドープ組成物は、実施例に比べ、有効な長さのポリアミド繊維が得られるような紡糸性を有さず、著しく劣っており、繊維の表面が均一ではないなどの欠点があった。また、有効な長さのポリアミド繊維が得られるとしても、延伸比１０以上の紡糸は不可能であった。すなわち、延伸比１２、１５、および３０の何れの場合にも、有効な長さに延伸されないという欠点があった。また、糸切れが発生した繊維を一部使用して、実施例１と同様に同一染料を用いて染色評価を行ったところ、円滑に染色されず、また紙に染色剤が染み出ることが観察された。
【０１１１】
［実施例３］
窒素雰囲気下で、攪拌機付きの２５０ｍＬの四口丸底フラスコに、９．５００ｇ（７１．３ｍｍｏｌ）の２，５‐ジアミノベンゾニトリル、０．５６８ｇ（３．７６ｍｍｏｌ）の２，５‐ジアミノベンズアミド、および１００ｍＬのＤＭＡｃを入れた後、室温で完全に溶解させた。この溶液を氷浴を用いて０℃に冷却した。この溶液に、テレフタロイルクロリド７．６２４ｇ（３７．６ｍｍｏｌ）を添加して１分間攪拌した後、ＴＰＣ７．６２４ｇ（３７．６ｍｍｏｌ）を追加添加した。
【０１１２】
この際、粘度が速く増加して１０〜２０秒内にゲル状の固形物が生成された。このゲル状の固形物をミキサーで粉砕した後、炭酸リチウム５．５４９ｇ（７５．１ｍｍｏｌ）を添加し、反応中に生成されたＨＣｌを中和させて１時間内に、銀白色の光沢を有する紡糸ドープ組成物を得た。
【０１１３】
前記実施例３および比較例１の紡糸ドープ組成物を蒸留水に浸漬させた後、メタノールおよびアセトンで順に水洗および乾燥した後のドープ組成物を赤外線分光器（図３）で測定したところ、実施例３で、ラクタム（Ｌａｃｔａｍ）ピークのＮ−Ｃ＝Ｎストレッチング領域である１３６５ｃｍ−１でのピークが増加することが確認され、このことから、キナゾリノン構造が形成され、ポリ（２，５‐ジアミノベンゾニトリル‐テレフタルアミド‐コ‐２，５‐ジアミノベンズアミド‐テレフタルアミド‐コ‐４‐キナゾリノンアミド）構造（化学式６）が生成されたことが確認された。一方、前記リチウム塩を添加していないゲル状の固形物を分析した結果、上記のようなキナゾリノン構造が確認されなかった。このことから、リチウム塩を追加して紡糸ドープを製造する際に上記のような環が形成されると考えられる。上記得られたゲル状の固形物を実施例１と同様に分析した結果、重量平均分子量３，１２０，０００ｇ／ｍｏｌ、分子量分布５．２２のポリアミド重合体が得られたことが分かった。
【０１１４】
（延伸比１０で巻き取る場合におけるポリアミド繊維の製造および物性）
実施例３で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比１０の速度でローラーに巻き取った。蒸留水で十分に水洗した後、１５０℃で乾燥することでポリアミド繊維を生産した。繊維の繊度は２．３デニール、引張強度は１４．３ｇ／ｄ、伸度は６．１％、引張弾性率（３％）は３９４ｇ／ｄであった。
【０１１５】
（延伸比３０で巻き取る場合におけるポリアミド繊維の製造および物性）
実施例３で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比３０の速度でローラーに巻き取った。蒸留水で十分に水洗した後、１５０℃で乾燥することでポリアミド繊維を生産した。繊維の繊度は１．５デニール、引張強度は２４．５ｇ／ｄ、伸度は４．２％、引張弾性率（３％）は５３５ｇ／ｄであった。
【０１１６】
［実施例４］
（重合体および紡糸ドープの製造）
窒素雰囲気下で、攪拌機付きの２５０ｍＬの四口丸底フラスコに、１０．０３４ｇ（７５．４ｍｍｏｌ）の２，５‐ジアミノベンゾニトリル、０．０３４２８ｇ（０．２２７ｍｍｏｌ）の２，５‐ジアミノベンズアミド、および１００ｍＬのＮＭＰを入れた後、室温で完全に溶解させた。この溶液を氷浴を用いて０℃に冷却した。
【０１１７】
この溶液に、テレフタロイルクロリド７．６７３ｇ（３７．８ｍｍｏｌ）を１次添加して１分間攪拌した後、ＴＰＣ７．６７３ｇ（３７．８ｍｍｏｌ）を追加添加した。この際、粘度が速く増加して１０〜２０秒内にゲル状の固形物が生成された。
【０１１８】
このゲル状の固形物をミキサーで粉砕した後、炭酸リチウム５．５８５ｇ（７５．６ｍｍｏｌ）を添加し、反応中に生成されたＨＣｌを中和させて１時間内に、流動性を有し、且つ銀白色の光沢を有する紡糸ドープ組成物を得た。
【０１１９】
上記得られたゲル状の固形物を実施例１と同様に分析した結果、重量平均分子量４，１５０，０００ｇ／ｍｏｌ、分子量分布５．９５のポリアミド重合体が得られたことが確認され、ＰＯＭで確認した結果、シュリーレン組織を有するネマチック液晶相であることが分かった。
【０１２０】
（延伸比１０で巻き取る場合におけるポリアミド繊維の製造および物性）
実施例４で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比１０の速度でローラーに巻き取った。蒸留水で十分に水洗した後、１５０℃で乾燥することでポリアミド繊維を生産した。繊維の繊度は１．７デニール、引張強度は１８．６ｇ／ｄ、伸度は４．８％、引張弾性率（３％）は４５７ｇ／ｄであった。
【０１２１】
（延伸比３０で巻き取る場合におけるポリアミド繊維の製造および物性）
実施例４で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比３０の速度でローラーに巻き取った。蒸留水で十分に水洗した後、１５０℃で乾燥することでポリアミド繊維を生産した。繊維の繊度は１．１デニール、引張強度は２７．５ｇ／ｄ、伸度は３．７％、引張弾性率（３％）は６３１ｇ／ｄであった。
【０１２２】
［実施例５］
（重合体および紡糸ドープの製造）
窒素雰囲気下で、攪拌機付きの２５０ｍＬの四口丸底フラスコに、９．０００ｇ（６７．６ｍｍｏｌ）の２，５‐ジアミノベンゾニトリル、０．７８８ｇ（７．２９ｍｍｏｌ）の１，４‐ジアミノベンゼン（１、４‐ｄｉａｍｉｎｏｂｅｎｚｅｎｅ、ＤＡＢ）、０．０３４０６ｇ（０．２２５ｍｍｏｌ）の２，５‐ジアミノベンズアミド、および１００ｍＬのＤＭＡｃを入れた後、室温で完全に溶解させた。この溶液を氷浴を用いて０℃に冷却した。
【０１２３】
この溶液に、テレフタロイルクロリド７．６２４ｇ（３７．６ｍｍｏｌ）を１次添加して１分間攪拌した後、ＴＰＣ７．６２４ｇ（３７．６ｍｍｏｌ）を追加添加した。この際、粘度が速く増加して１０〜２０秒内にゲル状の固形物が生成された。
【０１２４】
このゲル状の固形物をミキサーで粉砕した後、炭酸リチウム５．５４９ｇ（７５．１ｍｍｏｌ）を添加し、反応中に生成されたＨＣｌを中和させて１時間内に、流動性を有し、且つ銀白色の光沢を有する紡糸ドープ組成物を得た。
【０１２５】
上記得られたゲル状の固形物を実施例１と同様に分析した結果、重量平均分子量５，０８０，０００ｇ／ｍｏｌ、分子量分布６．２８のポリアミド重合体が得られたことが確認され、ＰＯＭで確認した結果、シュリーレン組織を有するネマチック液晶相であることが分かった。
【０１２６】
（延伸比１０で巻き取る場合におけるポリアミド繊維の製造および物性）
実施例５で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比１０の速度でローラーに巻き取った。蒸留水で十分に水洗した後、１５０℃で乾燥することでポリアミド繊維を生産した。繊維の繊度は２．０デニール、引張強度は１７．４ｇ／ｄ、伸度は５．２％、引張弾性率（３％）は４０２ｇ／ｄであった。
【０１２７】
（延伸比３０で巻き取る場合におけるポリアミド繊維の製造および物性）
実施例５で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比３０の速度でローラーに巻き取った。蒸留水で十分に水洗した後、１５０℃で乾燥することでポリアミド繊維を生産した。繊維の繊度は１．３デニール、引張強度は２５．３ｇ／ｄ、伸度は４．１％、引張弾性率（３％）は５６２ｇ／ｄであった。
【０１２８】
［実施例６］
（重合体および紡糸ドープの製造）
窒素雰囲気下で、攪拌機付きの２５０ｍＬの四口丸底フラスコに、１３．０００ｇ（５１．５ｍｍｏｌ）の４，４´‐ジアミノ‐６´‐シアノベンズアニリド（４，４´‐ｄｉａｍｉｎｏ‐６´‐ｂｅｎｚａｎｉｌｉｄｅ、ＤＡＣａＢ）、０．０４１９ｇ（０．１５５ｍｍｏｌ）の４，４´‐ジアミノ‐６´‐カルバモイルベンズアニリド（４，４´‐ｄｉａｍｉｎｏ‐６´‐ｃａｒｂａｍｏｙｌｂｅｎｚａｎｉｌｉｄｅ、ＤＡＣｙＢ）、および１００ｍＬのＤＭＡｃを入れた後、室温で完全に溶解させた。この溶液を氷浴を用いて０℃に冷却した。
【０１２９】
この溶液に、テレフタロイルクロリド５．２４７ｇ（２５．８ｍｍｏｌ）を１次添加して１分間攪拌した後、ＴＰＣ５．２４７ｇ（２５．８ｍｍｏｌ）を追加添加した。この際、粘度が速く増加して１０〜２０秒内にゲル状の固形物が生成された。
【０１３０】
このゲル状の固形物をミキサーで粉砕した後、炭酸リチウム３．８１９ｇ（５１．７ｍｍｏｌ）を添加し、反応中に生成されたＨＣｌを中和させて１時間内に、流動性を有し、且つ銀白色の光沢を有する紡糸ドープ組成物を得た。
【０１３１】
上記得られたゲル状の固形物を実施例１と同様に分析した結果、重量平均分子量４，６８０，０００ｇ／ｍｏｌ、分子量分布５．４２のポリアミド重合体が得られたことが確認され、ＰＯＭで確認した結果、シュリーレン組織を有するネマチック液晶相であることが分かった。
【０１３２】
（延伸比１０で巻き取る場合におけるポリアミド繊維の製造および物性）
実施例６で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比１０の速度でローラーに巻き取った。蒸留水で十分に水洗した後、１５０℃で乾燥することでポリアミド繊維を生産した。繊維の繊度は１．８デニール、引張強度は１８．２ｇ／ｄ、伸度は４．２％、引張弾性率（３％）は４６５ｇ／ｄであった。
【０１３３】
（延伸比３０で巻き取る場合におけるポリアミド繊維の製造および物性）
実施例６で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比３０の速度でローラーに巻き取った。蒸留水で十分に水洗した後、１５０℃で乾燥することでポリアミド繊維を生産した。繊維の繊度は１．２デニール、引張強度は２６．３ｇ／ｄ、伸度は３．６％、引張弾性率（３％）は６２４ｇ／ｄであった。
【０１３４】
［実施例７］
（重合体および紡糸ドープの製造）
窒素雰囲気下で、攪拌機付きの２５０ｍＬの四口丸底フラスコに、炭酸リチウム５．５８５ｇ（７５．６ｍｍｏｌ）およびＤＭＡｃ１００ｍＬを入れた後、７０℃で３時間攪拌した。室温に冷却した後、１０．０３４ｇ（７５．４ｍｍｏｌ）の２，５‐ジアミノベンゾニトリル（２，５‐ｄｉａｍｉｎｏｂｅｎｚｏｎｉｔｒｉｌｅ）および０．０３４２８ｇ（０．２２７ｍｍｏｌ）の２，５‐ジアミノベンズアミド（２，５‐ｄｉａｍｉｎｏｂｅｎｚａｍｉｄｅ）を投入した。この溶液を氷浴を用いて０℃に冷却した。
【０１３５】
この溶液に、テレフタロイルクロリド７．６７３ｇ（３７．８ｍｍｏｌ）を１次添加して１分間攪拌した後、ＴＰＣ７．６７３ｇ（３７．８ｍｍｏｌ）を追加添加した。この際、１０〜６０秒内に中和により気泡が発生しながら粘度が速く増加し、１時間攪拌することで、流動性を有し、且つ銀白色の光沢を有する紡糸ドープ組成物を得た。
【０１３６】
上記得られた組成物を実施例１と同様に分析した結果、重量平均分子量３，９５０，０００ｇ／ｍｏｌ、分子量分布６．３４のポリアミド重合体が得られたことが確認され、ＰＯＭで確認した結果、シュリーレン組織を有するネマチック液晶相であることが分かった。
【０１３７】
（延伸比１０で巻き取る場合におけるポリアミド繊維の製造および物性）
実施例７で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比１０の速度でローラーに巻き取った。蒸留水で十分に水洗した後、１５０℃で乾燥することでポリアミド繊維を生産した。繊維の繊度は２．０デニール、引張強度は１７．６ｇ／ｄ、伸度は４．８％、引張弾性率（３％）は３９７ｇ／ｄであった。
【０１３８】
（延伸比３０で巻き取る場合におけるポリアミド繊維の製造および物性）
実施例７で製造された紡糸ドープ組成物を５５℃で数時間熟成させながら脱泡した後、１００、２５０、４００メッシュのステンレススチール網で濾過した。次に、紡糸口金を介して０．１〜３ｃｍの空気層に押出噴射すると同時に、約０〜１０℃に維持されている蒸留水槽で凝固し、延伸比３０の速度でローラーに巻き取った。蒸留水で十分に水洗した後、１５０℃で乾燥することでポリアミド繊維を生産した。繊維の繊度は１．３デニール、引張強度は２５．５ｇ／ｄ、伸度は３．３％、引張弾性率（３％）は６０８ｇ／ｄであった。
【０１３９】
［比較例２］
（重合体および紡糸ドープの製造）
窒素雰囲気下で、攪拌機付きの２５０ｍＬの四口丸底フラスコに、１１．４００ｇ（７５．４ｍｍｏｌ）の２，５‐ジアミノベンズアミドおよび１００ｍＬのＤＭＡｃを入れた後、室温で完全に溶解させた。この溶液を氷浴を用いて０℃に冷却した。この溶液に、テレフタロイルクロリド７．６５５ｇ（３７．７ｍｍｏｌ）を１次添加して１分間攪拌した後、ＴＰＣ７．６５５ｇ（３７．７ｍｍｏｌ）を２次添加した。この際、粘度が速く増加して１０〜２０秒内にゲル状の固形物が生成された。このゲル状の固形物をミキサーで粉砕した後、炭酸リチウム５．５７２ｇ（７５．４ｍｍｏｌ）を添加した。反応中に生成されたＨＣｌを中和させて１時間内に、銀白色の光沢を有するポリ（２，５‐ジアミノベンズアミド‐テレフタルアミド）［ｐｏｌｙ（２，５‐ｄｉａｍｉｎｏｂｅｎｚａｍｉｄｅ‐ｔｅｒｅｐｈｔｈａｌａｍｉｄｅ）］紡糸ドープ組成物を得た。
【０１４０】
上記得られたゲル状の固形物を実施例１と同様に分析した結果、重量平均分子量５，６７０，０００ｇ／ｍｏｌ、分子量分布６．７５のポリアミド重合体が得られたことが確認され、ＰＯＭで確認した結果、等方性であることが分かった。そのため、紡糸が円滑ではなく、糸切れが発生することが確認され、実際的に紡糸が不可能であった。
【０１４１】
上記の結果から、−ＣＯＮＨ２官能基で置換された単量体が共重合されない比較例１に比べ、−ＣＯＮＨ２官能基で置換された単量体が共重合された実施例１、実施例２、実施例３、実施例４、実施例５、実施例６、および実施例７のポリアミド重合体は、重合体内に存在するアミドおよびキナゾリノン作用基によって優れた紡糸性を有するとともに、延伸比１０以上、好ましくは１５以上、より好ましくは３０以上、５０の延伸比で紡糸が可能であるという驚くべきの優れた延伸性を有することが分かった。また、延伸された繊維の引張強度も２５ｇ／ｄ以上と非常に優れており、より好ましくは３０ｇ／ｄを超えるものも製造可能であるだけでなく、引張弾性率においては、３０倍以上延伸するときに何れも５００ｇ／ｄ以上の非常に著しく向上された物性を示すことが分かった。延伸比とは、紡糸ドープ組成物の紡糸時、紡糸口金を通過する押出物の延伸のない初期速度に対する、延伸時に凝固槽を通過するフィラメントの速度の比率を意味する。
【産業上の利用可能性】
【０１４２】
本発明による新規なポリアミド重合体は、ＣＮ官能基およびＣＯＮＨ２官能基を含む構造であって、それを含む紡糸ドープ組成物を用いて製造された繊維は、従来の繊維に比べ著しく優れた強度および弾性力を有する。
【０１４３】
上記の構造により、紫外線などに長期間露出時にも強く、長期間使用時にも加水分解のような力学低下がなく、優れた耐久性を有する。
【０１４４】
また、本発明の紡糸ドープを用いて紡糸するときに、１０以上、好ましくは２０以上、より好ましくは３０以上の延伸比を実現することができるという利点があり、このような延伸比特性によって、高光沢の繊維が生産可能である。
【０１４５】
また、本発明の重合体は、染料（ｄｙｅ）を用いた染色が可能であり、多様な色の繊維を生産することができるという利点があり、高強度、高機能性の多様な分野に適用可能である。
【図１】
2016518495.tif 000023
2016518495.tif 000024
【図２】
2016518495.tif 000025
【図３】
2016518495.tif 000026
【国際調査報告】
2016518495.tif 000027
2016518495.tif 000028
2016518495.tif 000029
2016518495.tif 000030